(57)【要約】  少なくとも１つの色中心（１５）を有する第１のダイヤモンド基材（９）を含むセンサ（１、２、３、４、５、６、７、８）であって、センサ（１、２、３、４、５、６、７、８）が、第１の圧磁（１０）または圧電一次素子（１１）をさらに含み、一次素子（１０、１１）が、第１のダイヤモンド基材（９）の色中心（１５）と相互作用するように配置される、センサ（１、２、３、４、５、６、７、８）。
2017514130.tif 000002
【特許請求の範囲】
【請求項１】
少なくとも１つの色中心（１５）を有する第１のダイヤモンド基材（９）を含むセンサ（１、２、３、４、５、６、７、８）であって、
センサ（１、２、３、４、５、６、７、８）が、第１の圧磁（１０）または圧電一次素子（１１）をさらに含み、一次素子（１０、１１）が、第１のダイヤモンド基材（９）の色中心（１５）と相互作用するように配置されることを特徴とする、
センサ（１、２、３、４、５、６、７、８）。
【請求項２】
第１のダイヤモンド基材（９）がいくつかの色中心（１５）を含むことを特徴とする、請求項１に記載のセンサ（１、２、３、４、５、６、７、８）。
【請求項３】
センサ（１、２、３、４、５、６、７、８）が、いくつかのダイヤモンド基材（９）を含み、各基材（９）が、少なくとも１つの色中心（１５）を含むことを特徴とする、
請求項１または２に記載のセンサ（１、２、３、４、５、６、７、８）。
【請求項４】
ダイヤモンド基材（９）の色中心（１５）と相互作用するように配置されるいくつかの一次圧磁（１０）または圧電素子（１１）を含むことを特徴とする、
請求項１から３までのいずれか１項に記載のセンサ（１、２、３、４、５、６、７、８）。
【請求項５】
色中心（１５）が窒素空孔中心であることを特徴とする、
請求項１から４までのいずれか１項に記載のセンサ（１、２、３、４、５、６、７、８）。
【請求項６】
一次圧磁（１０）または圧電素子（１１）が、基材（９）の色中心（１５）と磁気的または電気的に相互作用するように配置されることを特徴とする、
請求項１から５までのいずれか１項に記載のセンサ（１、２、３、４、５、６、７、８）。
【請求項７】
一次素子が、固体フェライト材料を含む圧磁素子（１０）であることを特徴とする、
請求項１から６までのいずれか１項に記載のセンサ（１、３、４、５、６、７、８）。
【請求項８】
バイアス磁場が、圧磁一次素子（１０）に印加されることを特徴とする、請求項７に記載のセンサ（１、３、４、５、６、７、８）。
【請求項９】
一次素子が、合成セラミック材料を含む圧電素子（１１）であることを特徴とする、請求項１から８までのいずれか１項に記載のセンサ（２、５）。
【請求項１０】
第１の一次素子（１０、１１）の少なくとも一部が、第１のダイヤモンド基材（９）の表面の少なくとも一部にわたって層として延在することを特徴とする、
請求項１から９までのいずれか１項に記載のセンサ（１、２、３、４、５、６、７、８）。
【請求項１１】
第１の圧磁（１０）または圧電一次素子（１１）と相互作用するように配置される第１の二次素子（１２、１３）を含むことを特徴とする、請求項１から１０までのいずれか１項に記載のセンサ（３、４、５、７、８）。
【請求項１２】
センサ（１、２、３、４、５、６、７、８）が、いくつかの二次素子（１２、１３）を含み、それぞれが一次素子（１０、１１）と相互作用するように配置されることを特徴とする、請求項１１に記載のセンサ（３、４、５、７、８）。
【請求項１３】
第１の二次素子（１２、１３）が、第１の一次素子（１０、１１）においてまたはその上にアイランドを形成することを特徴とする、請求項１１または１２に記載のセンサ（３、４、５、７、８）。
【請求項１４】
二次素子が圧電性（１２）であることを特徴とする、請求項１１から１３までのいずれか１項に記載のセンサ（１、２、３、５、６、７）。
【請求項１５】
二次素子（１３）が熱感受性であることを特徴とする、請求項１１から１３までのいずれか１項に記載のセンサ（４、５、８）。
【請求項１６】
センサ（１、２、３、４、５、６、７、８）の直径が１０μｍ未満であることを特徴とする、請求項１から１５までのいずれか１項に記載のセンサ（１、２、３、４、５、６、７、８）。
【請求項１７】
センサ（６、７、８）が、空間分解感知のためのいくつかの色中心（１５）を含み、センサ面積（６、７、８）が０．１ｍｍ2より大きいことを特徴とする、請求項１から１６までのいずれか１項に記載のセンサ（６、７、８）。
【請求項１８】
非毒性材料でコーティングされていることを特徴とする、請求項１から１７までのいずれか１項に記載のセンサ（１、２、３、４、５、６、７、８）。
【請求項１９】
第１の圧磁（１０）または圧電一次素子（１１）の変化が、第１のダイヤモンド基材（９）の少なくとも１つの色中心（１５）の対応する変化を検出することにより検出され、色中心（１５）が第１の一次素子（１０、１１）と相互作用する、方法。
【請求項２０】
少なくとも１つの色中心（１５）の変化が、色中心（１５）の電子スピンの変化であることを特徴とする、請求項１９に記載の方法。
【請求項２１】
色中心（１５）の磁気共鳴の光検出を伴うことを特徴とする、請求項１９または２０に記載の方法。
【請求項２２】
電子スピンが光ポンピングにより偏極されることを特徴とする、請求項１９から２１までのいずれか１項に記載の方法。
【請求項２３】
検出される色中心（１５）の変化が、色中心（１５）の蛍光の変化であることを特徴とする、請求項１９から２２までのいずれか１項に記載の方法。
【請求項２４】
スピンが、マイクロ波場により達成されるパルス感知スキームで測定されることを特徴とする、請求項１９から２３までのいずれか１項に記載の方法
【請求項２５】
色中心（１５）がマイクロ波場に曝露されることを特徴とする、請求項１９から２４までのいずれか１項に記載の方法。
【請求項２６】
１２Ｋを超える温度で実施されることを特徴とする、請求項１９から２５までのいずれか１項に記載の方法。
【請求項２７】
第１の圧磁（１０）または圧電一次素子（１１）の変化が、第１の圧磁（１０）または圧電一次素子（１１）に適用される力または力の変化により誘導されることを特徴とする、請求項１９から２６までのいずれか１項に記載の方法。
【発明の詳細な説明】
【技術分野】
【０００１】
本発明は、少なくとも１つの色中心を有する第１のダイヤモンド基材を含むセンサに関する。本発明は、第１の圧磁または圧電一次素子の変化を検出する方法にさらに関する。
【背景技術】
【０００２】
A. Gruber et al.により"Scanning Confocal Optical Microscopy and Magnetic Resonance on Single Defect Centers", Science 276, 2012, 1997において実証されたとおり、ダイヤモンドにおいて、電子は、特定の種類の色中心、窒素空孔中心（ＮＶ中心）においてスピンし、偏極され、共焦点蛍光分光法で光学的に読み取られうる。さらに、F. Jelezko et al.は、Observation of Coherent Oscillations in a Single Electron Spin", Phys. Rev. Lett. 92, 076401, 2004において、かかる電子スピンを、マイクロ波場でコヒーレントに操作できることを示す。
M. D. Lukin et al.は、"Nanoscale magnetic sensing with an individual electronic spin in diamond", Nature 455, 644-647, 2008において、外部印加ＤＣ／ＡＣ磁場を測定する磁気計としての、ダイヤモンドにおけるＮＶ中心の使用を報告する。Nanoscale imaging magnetometry with diamond spins under ambient conditions", Nature 455, 648-651, 2008において、G. Balasubramanian et al.は、単一のＮＶ中心を含有するナノ結晶がカンチレバーの先端部に取り付けられた、ダイヤモンドスピンを有する試作ナノスケール走査プローブを開示する。G. Balasubramanian et al.は、約２０ｎｍの空間分解能を有する、ナノメートルサイズの磁気構造により生成される磁場のプロファイルの画像化を報告する。光検波磁気共鳴法は、ＮＶ中心電子スピン上の磁場の効果を測定するために使用される。
【０００３】
"A robust scanning diamond sensor for nanoscale imaging with single NV centres", Nature Nanotechnology 7, 320-324, 2012において、A. Yacoby et al.は、原子間力顕微鏡の先端部として使用した高純度ダイヤモンドナノピラーの末端部に、単一のＮＶ中心を配置する。A. Yacoby et al.は、試料表面から数十ナノメートル以内の単一のＮＶ中心を走査し、ＮＶ軸に沿って試料磁場を決定することにより、２５ｎｍの幅で磁区を画像化することを報告する。
"Stray-field imaging of magnetic vortices with a single diamond spin", Nature Commun. 4, 2279, 2013において、V. Jacques et al.は、ＮＶ磁気測定を使用した強磁性薄膜における磁気渦の画像化を報告する。V. Jacques et al.は、磁気ナノ構造上の浮遊磁場の３次元分布を測定する。実験は、ＮＶ中心スピンベースの磁気測定と同じ原理に基づく。
【０００４】
"Nuclear magnetic resonance spectroscopy and imaging with single spin sensitivity"（出版のため提出済み）において、C. Muller et al.は、シリコン層をダイヤモンド表面上に置き、浅く埋め込まれたＮＶ中心を、29Ｓｉ核を検出するために使用する。彼らの実験において、彼らは、単一の29Ｓｉ核スピンのレベルで非常に高い磁場感度を見出す。C. Muller et al.は、浅いＮＶ中心（約２ｎｍの深さ）を創出し、これらが磁場センシングのための良好なコヒーレンス特性を有するという彼らの発見を報告する。
上の研究が、ＮＶ中心磁気計の原理を用いた一方で、これらの刊行物のいずれも、圧力の効果を検出するための、色中心ベースダイヤモンド量子センサの適用を開示しない。
"Electric-field sensing using single diamond spins", Nature Physics 7, 459-463, 2011において、F. Dolde et al.は、ダイヤモンド点欠陥スピンセンサに作用する、印加電圧を有する微細構造により生成される３次元電場を測定するために、ダイヤモンドにおける単一のＮＶ欠陥中心スピンを使用することを報告する。F. Dolde et al.は、印加ａ．ｃ．電場によるＮＶ中心の磁気転移頻度変化を測定する。基礎にある機序は、ＮＶ中心スピンと電場との間の直接結合に基づき、これは達成可能な感度を制約する。電場の測定について達成される感度は、２０２（Ｖｃｍ-1）Ｈｚ-1/2である。
【０００５】
"Electronic properties and metrology of the diamond NV-centre under pressure", Phys. Rev. Lett. 112, 047601, 2014において、Marcus W. Doherty et al.は、ダイヤモンドにおけるＮＶ中心のスピン特性に対する、ダイヤモンド上への圧力の直接効果を報告する。Marcus W. Doherty et al.は、ダイヤモンドにおけるＮＶ中心基底スピンの共鳴振動数の、室温での圧力に対する依存性を測定し、ＮＶ中心の基底状態トリプレットのゼロ磁場分裂が、線形定数ｄＤ（Ｐ）／ｄＰ＝１４．５８（６）ＭＨｚ／ＧＰａで、ほぼ圧力の線形関数であることを見出し、これは圧力の測定について、約１ＭＰａ  Ｈｚ-1/2の感度をもたらす。Marcus W. Doherty et al.はまた、ＮＶスピンの励起状態に対する圧力の効果がより顕著であると考えられ、圧力の測定について、感度が約０．１ｋＰａ  Ｈｚ-1/2に到達しうることを示唆する。しかしながら、十分に細い光学線および長い励起状態寿命を得て、報告された測定感度を達成するためには、超低温（＜１２ケルビン）が必要である。これは、生物学的および医学的適用を、たとえば電子皮膚における、ほとんどの日常的適用とともに妨げる。
【０００６】
"Nanometre-scale thermometry in a living cell", Nature 500, 54, 2013において、M. D. Lukin et al.は、ナノダイヤモンドにおけるＮＶ中心の基底状態トリプレットのゼロ磁場分裂の変化を測定することによる、ナノスケール温度測定を示す。M. D. Lukin et al.は、２００ｎｍほどの短さの長さスケールで局所熱環境を測定する能力を示す。同様の研究が、David D. Awschalom et al.により"Fluorescence thermometry enhanced by the quantum coherence of single spins in diamond", Proc. Natl. Acad. Sci. U.S.A. 110, 8417-8421, 2013において、J. Wrachtrup et al.により"High-Precision Nanoscale Temperature Sensing Using Single Defects in Diamond", Nano Lett. 13, 2738-2742, 2013において報告されている。これらの研究の基礎にあるアイデアは、温度が基底トリプレット状態のゼロ磁場分裂を、係数ｄＤ（Ｔ）／ｄＴ＝７４ｋＨｚ／Ｋで変化させるという事実に基づく。温度の測定について達成される感度は、５〜１０ｍＫ  Ｈｚ-1/2である。細胞内のＮＶ中心のトラッキング、コヒーレント操作、およびそれからの読み出しのための手法は、M. D. Lukin et al., Nature 500, 54, 2013およびL. P. McGuinness et al.による"Quantum measurement and orientation tracking of fluorescent nanodiamonds inside living cells"、Nature Nanotechnology 6, 358-363, 2011に開示されている。
【０００７】
一般的なピエゾセンサは、それらの感度を制限する電気雑音という弱点を有し、それらのサイズは、通常は、マイクロメートルまたはミリメートルのスケールを超える。光ピンセット、磁気ピンセットおよび原子間力顕微鏡検査（ＡＦＭ）の手法は、プローブサイズが大きい（マイクロメートル〜ミリメートル）という同じ弱点を有する。さらに、ＡＦＭは、界面に限定されるという欠点を有する。プローブのサイズが大きいことは、達成できる空間分解能を制約し、ナノメートルスケールシステム上でのこれらの手法の適用を妨げる。加えて、光ピンセット、磁気ピンセットおよび原子間力顕微鏡検査は、高度に一体化することができない。さらに、原子間力顕微鏡検査は周囲条件下で動作せず、光ピンセットは自由空間ソリューションを必要とする。
【発明の概要】
【発明が解決しようとする課題】
【０００８】
本発明は、少なくとも１つの色中心を有する第１のダイヤモンド基材を含む改良されたセンサを提供することを目的とする。さらに、本発明は、第１の圧磁または圧電一次素子の変化を検出する新規な方法を提供することを目的とする。
【課題を解決するための手段】
【０００９】
課題は、少なくとも１つの色中心を有する第１のダイヤモンド基材を含むセンサであって、センサが、第１の圧磁または圧電一次素子をさらに含み、一次素子が、第１のダイヤモンド基材の色中心と相互作用するように配置される、センサを提供することにより解決される。換言すれば、ダイヤモンド基材と圧磁または圧電素子とのハイブリッドデバイスが提供される。ダイヤモンドは、合成ダイヤモンドまたは天然ダイヤモンドでありうる。本発明の文脈における色中心は、ダイヤモンド格子における局在欠陥であり、この欠陥は、１つまたは複数の電子により満たされ、電磁放射線を吸収および放射できる。
本発明は、圧磁または圧電素子の変化がダイヤモンドの色中心の対応する変化を伴うように、圧磁または圧電素子がダイヤモンドの色中心と相互作用できるという事実を利用する。したがって、課題はまた、第１の圧磁または圧電一次素子の変化が、第１のダイヤモンド基材の少なくとも１つの色中心の対応する変化を検出することにより検出され、色中心が第１の一次素子と相互作用する、方法により解決される。
【００１０】
本発明の文脈において、「第１の」という用語は、下でより詳細に論じるとおり、本発明のいくつかの実施形態において、第１のダイヤモンド基材または第１の一次素子に加えて、さらなる基材または一次素子がそれぞれ存在するという事実を表現する。「一次素子」という表現は、やはり下でより詳細に論じるとおり、本発明のいくつかの実施形態において、１つまたは複数の一次素子に加えて、１つまたは複数の二次素子もまた存在するという事実を示す。
第１の一次素子が圧磁性である場合、本発明は、圧磁素子または圧磁素子の位置の温度に対する外部からの作用、たとえば力の作用が、圧磁素子の磁区の磁化に影響を及ぼすという事実を利用できる。これはひいては、特に素子の浮遊磁場を介して、色中心、特に色中心の基底状態スピンのエネルギー準位に影響を及ぼしうる。したがって、一次素子が圧磁性である本発明の実施形態において、検出される一次素子の変化は、一次素子の磁気特性の変化である。
【００１１】
同様に、一次素子が圧電性である場合、本発明は、圧電素子または圧電素子の位置の温度に対する外部からの作用、たとえば力の作用が、圧電素子における電荷分布に影響を及ぼすという事実を利用できる。これはひいては、特に浮遊電場を介して、色中心、特に色中心の基底スピンのエネルギー準位に影響を及ぼしうる。
したがって、一次素子が圧電素子である本発明の実施形態において、検出される一次素子の変化は、一次素子の電気特性の変化である。
センサが直接的に、一次素子とダイヤモンド基材において提供される色中心との間の相互作用を介して、一次圧磁または圧電素子の磁気または電気特性にそれぞれ影響を及ぼす機械力、温度または他のパラメータを感知できることは、本発明の達成可能な一利点である。本発明の文脈において、機械「力」へのどの言及も、それが分配される単位面積当たりの力である圧力もまた含むことが意図されている。
【００１２】
発明の好ましい実施形態
単独でまたは組み合わせて適用できる本発明の好ましい特徴を、従属請求項において論じる。
好ましい第１のダイヤモンド基材は、いくつかの色中心を含む。本発明の文脈内で、「いくつかの」および「複数の」という用語は、「２つ以上の」という意味で互換的に使用される。第１の一次素子は、第１のダイヤモンド基材の１つのみまたはいくつかの色中心と相互作用するように配置できる。必須ではないが好ましくは、それは、第１のダイヤモンド基材のすべての色中心と相互作用するように配置される。第１の一次素子が２つ以上の色中心と相互作用する場合、これは有利には、センサの感度を高めることができる。さらに、色中心の空間分布に対応する空間分解能を達成できる。なぜなら、各色中心は主に、色中心に最も近い一次素子の部分の変化、または複数の一次素子の場合には、一次素子の変化の影響を受けるからである。センサの空間分解能は、典型的には約１ｎｍである色中心の電子波動関数の範囲により制限されると考えられる。換言すれば、一次素子の複数の位置での変化、および／または複数の一次素子の場合には、異なる一次素子での変化を区別できることは、いくつかの色中心を有する本発明の実施形態の達成可能な一利点である。いくつかの一次素子を有するセンサの場合が、さらに下でより詳細に論じられる。
【００１３】
本発明の典型的な実施形態において、いくつかの色中心は、規則的に、たとえば１つもしくはいくつかの直線に沿って、または２次元アレイで配置される。典型的な規則的配置において、色中心は、少なくとも１方向に互いに本質的に等距離に置かれる。好ましくは、色中心は、広範な面積にわたって、特に好ましくは、本質的に共通平面内に分布し、この面積の広さにわたった空間分解能を実現する。そのことにより、有利には、表面積にわたって物理的パラメータ、たとえば力（圧力を含む）、温度または電場もしくは磁場の分布を測定する表面センサが得られる。
【００１４】
第１の一次素子と色中心との間の相互作用が十分に強力であることを保証するため、色中心は、好ましくは、第１のダイヤモンド基材の表面から、いくつかの色中心の場合には、好ましくは第１のダイヤモンド基材の同一表面から２０ｎｍ（ナノメートル）の距離に位置する。さらに、いくつかの色中心の場合には、これらは好ましくは、第１のダイヤモンド基材内の共通平面に配置され、この平面は好ましくは、第１のダイヤモンド基材の表面と平行である。表面は好ましくは、第１の一次基材へと向けられたまたはそれと隣接した表面である。
好ましくは、いくつかの色中心の場合には、色中心は、優越方位を有する。この文脈において、「優越方位」は、窒素と中心の空孔とをつなぐベクトルとして定義される各色中心の方位が平行であることを意味する。
【００１５】
本発明による好ましいセンサは、いくつかのダイヤモンド基材を含み、各基材は、少なくとも１つの色中心を含む。本発明のこの実施形態において、一次素子はまた、センサのさらなる基材の１つまたはいくつかの、好ましくはすべての色中心と相互作用しうる。さらなる基材がいくつかの色中心を含む場合、好ましくはさらなる基材のそれぞれにおけるこれらの色中心は、第１の基材における好ましい配置として上述のとおり配置される。
本発明による好ましいダイヤモンドは、合成ダイヤモンドである。本発明に好適な合成ダイヤモンドは、たとえば、当技術分野においてよく知られているとおり、化学蒸着（ＣＶＤ）、爆轟またはより大きな結晶のミリングにより製造できる。合成ダイヤモンドは、12Ｃについて濃縮し、色中心スピンのより長いコヒーレンス時間を可能にしうる。さらに、合成ダイヤモンド材料は、費用をかけずに平面形状に合成でき、これは、たとえば化学蒸着（ＣＶＤ）による他の材料の表面上へのダイヤモンドの堆積を含む。
【００１６】
本発明が、同位炭素の天然存在度を有するダイヤモンド基材を使用して実施できる一方で、好ましいダイヤモンド基材は、９９．９％を超える、より一層好ましくは９９．９９％を超える12Ｃ同位体濃度で濃縮される。マイクロ波プラズマ補助化学蒸着による、９９．９９％を超える12Ｃ同位体濃縮を伴う直径３０ｍｍまでの合成ダイヤモンド基材を得るのに好適な方法が、Junichi Isoya et al., "Chemical Vapor Deposition of 12C Isotopically Enriched Polycrystalline Diamond", Jpn. J. Appl. Phys. 2012, vol. 51, pp. 090104に記載されている。この刊行物の１〜２ページにわたる「実験手順」セクションは、参照により本開示に組み込まれる。
好ましいダイヤモンド基材はナノダイヤモンドであり、すなわち、基材は少なくとも１空間方向で１０００ｎｍより小さい。好ましいダイヤモンド基材は、２空間次元、より一層好ましくは３空間次元すべてで１０００ｎｍより小さい。特に好ましいナノダイヤモンド基材は、１空間次元、より好ましくは２空間次元、より一層好ましくは３空間次元すべてで４００ｎｍより小さい。より一層好ましいナノダイヤモンド基材は、１空間次元、より好ましくは２空間次元、より一層好ましくは３空間次元すべてで１００ｎｍより小さい。本発明のこの実施形態の達成可能な利点には、センサのサイズを低減でき、ナノスケール空間分解能を達成できることが含まれる。
【００１７】
好ましいセンサは、ダイヤモンド基材の色中心と相互作用するように配置される、１つだけではないいくつかの圧磁または圧電一次素子を含みうる。それぞれのさらなる一次素子は、必要な変更を加えて、本明細書において第１の一次素子に関して有利と記載された特性および配置を有しうる。一実施形態において、いくつかの圧磁または圧電一次素子は、センサの同じ、典型的には唯一の（すなわち第１の）だが、必ずしも唯一のではないダイヤモンド基材の色中心と相互作用するように配置される。代わりに、いくつかの基材の場合には、２つ以上の、好ましくはすべてのいくつかの基材がそれぞれ、１つの、または本発明のいくつかの実施形態においてはいくつかの、それぞれの基材の色中心と相互作用するように配置される一次圧磁または圧電素子とともに提供されうる。
本発明の典型的な実施形態において、いくつかの一次素子は、規則的に、たとえば１つもしくはいくつかの直線に沿って、または２次元アレイで配置される。典型的な規則的配置において、一次素子は、少なくとも１方向に互いに本質的に等距離に置かれる。好ましくは、一次素子は、広範な面積にわたって、特に好ましくは、本質的に共通平面内に分布し、この面積の広さにわたった空間分解能を実現する。そのことにより、有利には、表面積にわたって物理的パラメータ、たとえば力（圧力を含む）、温度または電場もしくは磁場の分布を測定する表面センサが得られる。
【００１８】
好ましい色中心は、ＮＶ中心とも呼ばれる窒素空孔中心である。ＮＶ中心において、窒素原子は炭素原子を置換し、ダイヤモンドの結晶格子に空孔をもたらす。他の色中心、たとえば、２つの隣接する炭素原子を欠き、１つのケイ素原子が一方または他方の空孔を占める、ケイ素空孔中心も好適である。好ましくは、色中心において検出される変化は、色中心の電子スピンの変化である。好ましくは、色中心の電子スピンの基底準位のエネルギーの変化が測定される。好ましい方法において、この目的のため、電子スピンは、光ポンピングにより偏極される。好ましくは、検出される色中心の変化は、たとえばスピンの基底状態における光検波磁気共鳴（ＯＤＭＲ）法による、色中心の蛍光の変化である。
【００１９】
本発明による特に好ましい方法において、マイクロ波場が色中心に印加される。そのことにより、好適な色中心の電子スピンをマイクロ波場でコヒーレントに操作できることを、有利には利用できる。好ましくは、スピンは、マイクロ波場により、２つの基底スピン副準位のコヒーレントな重畳状態へと準備される。結果として、基底スピン副準位が動的な相対位相を獲得するということを達成可能であり、この位相は、たとえば、さらなるマイクロ波場とそれに続く色中心スピンの光学的蛍光を介して測定できる。代わりに、色中心スピンのコヒーレント操作を、低温、ＮＶ中心の場合には好ましくは１０Ｋ未満での光学的ラマン場により達成でき、これは、光学的励起状態を介して基底電子スピン状態を結合する。好ましくは、色中心基底スピン状態の読み出しは、スピン依存性蛍光測定により実施される。
【００２０】
本発明の好ましい一実施形態において、圧磁または圧電一次素子は、基材の色中心と磁気的または電気的に相互作用するように配置される。換言すれば、一次素子により生成される磁場もしくは電場またはかかる電場もしくは磁場の変化が、検出可能な形で色中心に影響を及ぼす。この目的のため、好ましくは、圧磁または圧電一次素子は、それが相互作用する色中心を含有するダイヤモンド基材と直接接触する。色中心は、好ましくは、強力な相互作用を保証するために、一次圧磁または圧電素子から２０ｎｍを超えて離れてはいない。
【００２１】
一次素子と色中心との間の相互作用を促進するために、一次素子は、好ましくは、ダイヤモンド基材と直接接触する。本発明の代替的一実施形態において、一次素子は、一次素子とダイヤモンド基材との間の電場または磁場に透過性の材料を介して、間接的に接触しうる。
本発明のいくつかの実施形態において、一次素子、またはいくつかの一次素子を有するセンサの場合には、これらのいくつかの一次素子の１つもしくは複数は、固体フェライト材料を含むか、好ましくはそれからなる圧磁素子である。好ましい固体フェライトは、Ｔｂ0.27  Ｄｙ0.73  Ｆｅ2（テルフェノールＤ）である。他の圧磁性材料もまた好適である。好ましい圧磁性材料は、３００Ｋを超える、より好ましくは５００Ｋを超える、より一層好ましくは６５０Ｋを超えるキュリー温度を有する。センサが非常に高温で動作できることは、本発明のこの実施形態の達成可能な利点である。有利には、窒素空孔中心は、高温でも必要な検知プロトコルを可能にするのに十分な、良好な特性を有する。センサの動作温度は、通常は、キュリー温度により制限される。
【００２２】
好ましくは、バイアス磁場が圧磁一次素子に印加され、センサを最適な作動体制に調整する。好ましくは、バイアス磁場の磁束密度は１Ｔより小さく、より好ましくは０．１Ｔより小さい。磁場は、好ましくは、ＮＶ中心の軸に沿って整列させられる。好ましくは、磁場は、永久磁石または冷却に依存しない電磁石により提供される。
本発明のいくつかの実施形態において、一次素子、またはいくつかの一次素子を有するセンサの場合には、これらのいくつかの一次素子の１つもしくは複数は、合成セラミック材料を含むか、好ましくはそれからなる圧電素子である。好ましい合成セラミックは、Ｐｂ［ＺｒxＴｉ1-x］Ｏ3（ＰＺＴ）、チタン酸バリウム（ＢａＴｉＯ3）、および圧電セラミック、たとえばチタン酸ビスマスＢｉ4Ｔｉ3Ｏ12の群からの材料である。他の圧電性材料もまた本発明に好適である。好ましくは、バイアス電場が圧電一次素子に印加され、センサを最適な作動体制に調整する。
【００２３】
センサがいくつかの一次素子を含む場合には、それは、圧磁および圧電一次素子の両方を含みうるのであり、かかるセンサにおいて、好ましくは、バイアス磁場およびバイアス電場の両方が印加される。代わりに、すべての素子が、同じ圧磁性または圧電性材料を含み、好ましくはそれからなる。
好ましいセンサにおいて、第１の一次素子の少なくとも一部、好ましくは全部が、第１のダイヤモンド基材の表面の少なくとも一部、好ましくは表面全体にわたって層として延在する。「層」という用語は、ダイヤモンド基材へと向けられる第１の一次素子の表面の最大断面積が、この表面と垂直な第１の一次素子の延在よりも大きいことを示すことが意図されている。同様に、第１のダイヤモンド基材は、好ましくは、層の形態を有する。いくつかの一次圧磁または圧電素子および／またはいくつかのダイヤモンド基材の場合には、各一次素子の好ましくは少なくとも一部、好ましくは全部が、それが相互作用する各ダイヤモンド基材の少なくとも一部、好ましくは全部にわたって層として延在する。
【００２４】
第１の圧磁または圧電一次素子に加えて好ましいセンサには、第１の一次素子と相互作用するように配置される第１の二次素子が含まれる。やはり、「第１の」は、下でより詳細に論じるとおり、本発明のいくつかの実施形態において、第１の二次素子に加えて、さらなる二次素子が存在することを意味する。好ましくは、第１の一次素子および第１の二次素子は、以下では歪みとも呼ばれる機械力が一次素子と二次素子との間で伝達されうるという意味で、機械的に相互作用する。より好ましくは、二次素子により一次素子上に及ぼされる力またはかかる力の変化は、色中心に対する一次素子の作用を検出可能な形で変化させるように一次素子に影響を及ぼす。
二次素子と一次素子との間の機械的相互作用を容易にするために、二次素子は、好ましくは、一次素子と直接接触する。本発明の代替的一実施形態において、素子は、二次素子と一次素子との間の力の伝達を媒介する材料を介して、間接的に接触しうる。
【００２５】
センサは、それぞれが一次素子と相互作用するように配置されるいくつかの二次素子を含みうる。それぞれのさらなる二次素子は、必要な変更を加えて、本明細書において第１の二次素子に関して有利と記載された特性および配置を有しうる。一実施形態において、いくつかの二次素子は、同じ、典型的には唯一の（すなわち第１の）だが、必ずしも唯一のではない一次素子と相互作用するように配置される。代わりに、いくつかの一次素子の場合には、２つ以上の、好ましくはすべてのいくつかの一次素子がそれぞれ、１つの、または本発明のいくつかの実施形態においてはいくつかの、それぞれの一次素子と相互作用するように配置される二次素子とともに提供されうる。
【００２６】
本発明の好ましい一実施形態において、二次素子は、第１の一次素子上にアイランドを形成する。いくつかの一次素子および／またはいくつかの二次素子の場合には、好ましくは各二次素子は、唯一の（すなわち第１の）一次素子においてもしくはその上に、または、いくつかの一次素子の場合には、いくつかの一次素子のうちの１つにおいてもしくはその上に、アイランドを形成する。「アイランド」という用語は、二次素子が、一次素子の凹部または開いたもしくは閉じた空隙内に提供され、凹部または空隙を部分的に、より好ましくは完全に満たすことを意味する。この配置は、二次素子と一次素子との間の機械的相互作用を容易にする。
本発明の典型的な実施形態において、いくつかの二次素子は、規則的に、たとえば１つもしくはいくつかの直線に沿って、または２次元アレイで配置される。典型的な規則的配置において、二次素子は、少なくとも１方向に互いに本質的に等距離に置かれる。好ましくは、二次素子は、広範な面積にわたって、特に好ましくは、本質的に共通平面内に分布し、この面積の広さにわたった空間分解能を実現する。そのことにより、有利には、表面積にわたって物理的パラメータ、たとえば温度または電場の分布を測定する表面センサが得られる。
【００２７】
好ましい二次素子は、圧電性である。本発明のこの実施形態において、二次素子が電場または電場の変化を感知でき、電場または電場の変化に反応してその形状を変化させることを利用できる。一次素子との機械的相互作用を通じて、それは一次素子の変化、たとえば一次素子磁気または電気特性の変化を誘導できる。これらはひいては、上で論じたとおりダイヤモンド基材における色中心に検出可能な形で影響を及ぼしうる。圧電二次素子は、合成セラミック材料を含み、好ましくはそれからなる。好ましい合成セラミックは、Ｐｂ［ＺｒxＴｉ1-x］Ｏ3（ＰＺＴ）、チタン酸バリウム（ＢａＴｉＯ3）、および圧電セラミック、たとえばチタン酸ビスマスＢｉ4Ｔｉ3Ｏ12の群からの材料である。他の圧電性材料もまた本発明に好適である。好ましくは、バイアス電場が圧電一次素子に印加され、センサを最適な作動体制に調整する。
【００２８】
本発明の好ましい一実施形態において、二次素子は、第１の素子との相互作用を通じた温度または温度変化が第１の素子の変化を誘導しうるという意味で熱感受性である。好ましくは熱感受性素子は、一次素子の位置での温度変化に反応してその形状を変化させる。これは、機械的相互作用を通じて、一次素子の変化を誘導しうる。好ましい熱感受性アイランドは、大きな熱膨張係数および／またはヤング弾性率を有する材料から構成される。好適な材料には、金属および合金、たとえばアルミニウム、銅および鋼が含まれる。他の熱感受性材料もまた本発明に好適である。本発明の好ましい一実施形態において、熱膨張係数とヤング弾性率とのの積（熱的に誘導される力を決定する）は、１．５ＭＰａ  Ｋ-1より大きく、より好ましくは、２ＭＰａ  Ｋ-1より大きく、より一層好ましくは、２．５ＭＰａ  Ｋ-1より大きい。
【００２９】
センサがいくつかの二次素子を含む場合には、それは、圧電および熱感受性二次素子の両方を含みうるのであり、かかるセンサにおいて、好ましくは、バイアス電場が印加される。代わりに、すべての素子が、好ましくは圧電性または熱感受性である同じ材料を含み、好ましくはそれからなる。
本発明による好ましいセンサは、１０μｍ（マイクロメートル）未満、好ましくは１μｍ未満、より好ましくは１００ｎｍ未満、たとえば１０〜１００ｎｍの間の直径を有する。より好ましくは、直径は、３０ｎｍ未満、たとえば１０ｎｍである。直径は、ダイヤモンド基材と一次素子との間の界面と平行な平面において測定される。本発明のこの実施形態では、ＮＶ中心スピンが、小さなスケールで、特にナノダイヤモンド、すなわちダイヤモンド基材の直径が１μｍ未満であるダイヤモンドの場合には、良好なスピンコヒーレンス特性を有することを利用でき、これは、それらがきわめて小さな電場および磁場を感知することを可能にする。有利には、本発明のこの実施形態では、圧力および他の物理的パラメータを、ナノスケール空間分解能で測定できる。好ましいセンサは、ナノスケールで、たとえば生細胞の内部で動作できる。さらに、一体型感知デバイスを創出できる。
【００３０】
センサが、空間分解感知のためのいくつかの色中心を含む場合には、センサ面積は、好ましくは、０．１ｍｍ2（平方ミリメートル）より大きく、より好ましくは、１ｍｍ2より大きく、たとえば１ｍｍ2〜１００ｍｍ2の間である。センサ面積は、センサの色中心が分布する面積である。
本発明による好ましい一実施形態において、センサは、非毒性材料、たとえば具体的な一例として、ポリエチレンイミン（ＰＥＩ）でのポリマーでコーティングされる。有利には、コーティングは、インビボでの適用において、ダイヤモンドおよびピエゾ素子層のより高い生体適合性をもたらす。
本発明による好ましい方法において、色中心のスピンのエネルギー、より好ましくは色中心の基底スピン副準位が測定される。好ましい色中心は、ＮＶ中心である。好ましくは、たとえば光検波磁気共鳴（ＯＤＭＲ）測定で、好ましくは強力レーザにより、色中心のスピン依存性蛍光が測定される。
【００３１】
より好ましくは、スピンは、光ポンピングにより、好ましくはレーザで偏極される。スピンは、好ましくは、マイクロ波場により達成されるパルス感知スキームで測定される。好ましくは、パルス感知スキームは、ＮＶ中心の電子の基底スピン副準位ｍｓ＝−１および＋１が使用される。温度不安定性および電子ノイズのＮＶスピンに対する直接効果が、これら２つのスピン副準位のエネルギーを等しくシフトし、それゆえ脱位相を誘導しないことは、この方法の達成可能な利点である。これは、かかるダイヤモンドスピンセンサの長いコヒーレンス時間を伴う。
本発明による好ましい方法は、１２Ｋを超える温度で実施される。より好ましくは、この方法は、７７Ｋを超える、より好ましくは２００Ｋを超える、より一層好ましくは２７３Ｋを超える、最も好ましくは３００Ｋを超える温度で実施される。本発明のこの実施形態において、ダイヤモンド基材の電子スピンを偏極するために極低温が必要とされないことを利用できる。
【００３２】
本発明は、ダイヤモンドにおける色中心およびピエゾ活性層に基づくハイブリッドセンサの原理を提案する。本発明で、室温条件下および大気圧または高圧下を含む様々な周囲条件下での高感度を達成できる。さらに、本発明で、ナノスケール空間分解能を達成可能である。また、悪条件下でも安定的に動作する高度に一体化されたデバイスが得られる。
特に、本発明は、弱い圧力および力を測定する高度に感度の高いデバイスを提供する。精度は、ｋＰａ  Ｈｚ-1/2以下（圧力測定について）、ピコニュートン（ｆＮ）Ｈｚ-1/2以下（力測定について）、（Ｖ  ｃｍ-1）Ｈｚ-1/2以下（電場測定について）、およびｍＫ  Ｈｚ-1/2以下（温度測定について）を超えうる。ナノスケールサイズを有する本発明によるセンサは、１０ｎｍよりも良好な空間分解能を提示できる。さらに、基本圧力センサユニットの一体化は、表面圧収集に適用可能なデバイスに、たとえば双方向入力制御デバイスおよび電子皮膚のための、顕著に増強された感度および反応時間を提供できる。
本発明を、図面を用いてさらに詳細に示す。
【図面の簡単な説明】
【００３３】
【図１ａ】（ａ）圧磁一次素子を使用した本発明による力センサの構造を概略的に断面で示す図である。
【図１ｂ】圧電一次素子を使用した本発明による力センサを概略的に断面で示す図である。
【図１ｃ】圧電二次素子および圧磁一次素子を使用した本発明による電場センサを概略的に断面で示す図である。
【図１ｄ】熱感受性二次素子および圧磁一次素子を使用した本発明による温度センサを概略的に断面で示す図である。
【図１ｅ】アレイにより空間分解センサを得るハイブリッドセンサ（すなわち図１ａ〜図１ｄのセンサ）アレイを概略的に断面で示す図である。
【図２ａ】圧磁一次素子層および色中心のアレイを含有するダイヤモンド層を含む本発明による空間分解力センサを断面で示す図である。
【図２ｂ】圧磁一次素子層、圧電二次素子アイランドおよび色中心のアレイを含有するダイヤモンド層を含む本発明による空間分解電場センサを断面で示す図である。
【図２ｃ】ダイヤモンド基材と隣接する一次素子層、熱感受性二次素子アイランドおよび色中心のアレイを含有するダイヤモンド層を含む本発明による空間分解温度センサを断面で示す図である。
【図３】左側は、磁気共鳴実験において使用されるガラス上のマイクロ波共鳴器構造の光学顕微鏡画像を示す図である。右側は、ストリップ構造が示されるホルダの画像である。
【図４ａ】ＮＶ中心の電子スピンの光ポンピングおよび光検出のための実験セットアップの概念図を示す図である。
【図４ｂ】マイクロ波ストリップラインに調整された単一のＮＶ中心の共焦点マップを示す図である。
【図５】円筒状の磁石が取り付けられた磁石ステージの写真を示す図である。
【図６ａ】単一のＮＶ中心の基底スピン準位構造を示す図である。これは、スピントリプレット（｜１＞、｜０＞、および｜−１＞）であり、２．８７ＧＨｚ結晶場分裂である。ゼーマンシフトは、｜１＞および｜−１＞の分裂もたらす。励起（緑色）光を約５３０ｎｍの波長で適用することにより、ＮＶ中心は、ゼロフォノン線近く、約６３８ｎｍの波長で、室温でもスピン依存性フォトルミネセンスを示す。これは、ＮＶ中心スピン状態の光ポンピングおよび光検出を可能にする。
【図６ｂ】外部パラメータ、たとえば圧力、磁場、電場、および温度に対する単一のＮＶ中心の反応を測定するために使用されるパルスシーケンスを示す図である。ＮＶ中心スピンは、緑色レーザでの光ポンピングにより開始され、これは、マイクロ波場操作で｜１＞および｜−１＞のコヒーレント重畳へとさらに準備される。自由発展時間ｔ後、外部シグナルから得られた位相情報を、スピン状態集団に戻してマイクロ波場操作でマッピングし、これを次に、緑色レーザでの光検出により読み出す。
【図６ｃ】ＯＤＭＲスペクトルにおける２つの共鳴振動数間の分離を、圧力σの関数として示す。
【図６ｄ】シグナルを、捕捉時間ｔaでの適用された１軸応力σの関数として示す図である。
【図６ｅ】応力および力の測定についてのショット雑音限界感度を、問合わせ時間の関数として示す図である。
【発明を実施するための形態】
【００３４】
発明の実施形態の詳細な説明
ダイヤモンド材料
高圧高温（ＨＰＨＴ）法または化学蒸着法をダイヤモンドナノ結晶とともに使用して成長させたバルクダイヤモンドを、本発明に用いることができる。ＮＶ中心でのダイヤモンドのドーピングを、窒素含有ダイヤモンドの電子照射および窒素の埋込みと、それに続く焼なましにより実施できる。
ダイヤモンドの同位体濃縮は、ＮＶ中心のコヒーレンス時間の延長を提供するが、異なる同位体含有量（天然存在度を含む）を有するダイヤモンド結晶においても感知実験を実施できる。合成ダイヤモンドにおいて界面と制御可能な距離にあるＮＶ中心の層（１〜２ｎｍの深さ不確実性を有する）を、David D. Awschalom et al. "Engineering shallow spins in diamond with nitrogen delta-doping", Appl. Phys. Lett. 2012, vol. 101, pp. 082413に記載の窒素デルタドーピングにより創出する。この方法は、１ページおよび２ページの左カラムに詳細に記載されており、これは参照により本開示に組み込まれる。測定感度の全体的増強を得るために、ＮＶ中心の横位置が規則的格子内にある必要はないことに留意すべきである。
【００３５】
ハイブリッドダイヤモンドピエゾ感知デバイスの製作
ピエゾ活性薄膜、すなわち圧磁または圧電薄膜を、スパッタ堆積法、たとえば高周波マグネトロンスパッタリングで、ダイヤモンドの基材上に堆積させる。この方法は、他の基材、たとえばＳｉおよびＬａＡｌＯ3上へのピエゾ活性薄膜の堆積と類似する。好適なスパッタ堆積法は、M. Ohring et al.により"Materials Science of Thin Films: Deposition and Structure", Academic Press, 2002において開示される。この方法は、この論文の第５章（２０５〜２３０ページ）に詳細に記載されており、これは参照により本開示に組み込まれる。
【００３６】
ピエゾ活性薄膜はまた、化学蒸着により単結晶ダイヤモンド上に成長させられうる。好適な方法は、B. Zhao et al.により"Preparation and optimization of ZnO films on single-crystal diamond substrate by metal-organic chemical vapour deposition", Semicond. Sci. Technol. 19, 770, 2004において開示される、表面音響波デバイスを製作するためにダイヤモンド表面上に酸化亜鉛（ＺｎＯ）薄膜を成長させるために使用される方法と類似する。この方法は、この論文の「実験」セクション（７７１ページ）に詳細に記載されており、これは参照により本開示に組み込まれる。しかしながら、本発明によるセンサを製造するためにピエゾ活性膜を堆積させるために使用される方法において、ＬＰ−ＭＯＣＶＤの工程において、ＺｎＯ膜のためのジエチル亜鉛（ＤＥＺｎ）およびＯ2の前駆体が、特定のピエゾ活性素子のためのものに適切に置き換えられる。
【００３７】
圧電性および熱活性アイランドが、たとえば、集束イオンビームパターニング、フォトリソグラフィ、電子ビームリソグラフィまたは当業者に知られている他の方法を使用して、薄膜を切断することにより製作される。集束イオンビームパターニングの好適な方法は、S. Buhlmann et al.により"Size effect in mesoscopic epitaxial ferroelectric structures: Increase of piezoelectric response with decreasing feature size", Appl. Phys. Lett. 80, 3195, 2002において開示される。この方法は、この論文の第３パラグラフ（３１９５ページ）に詳細に記載されており、これは参照により本開示に組み込まれる。好適なフォトリソグラフィ法は、K. Lee et al.により"Two-dimensional planar size effects in epitaxial PbTiO3 thin films", Appl. Phys. Lett. 85, 4711, 2004において開示される。この方法は、この論文の第４〜第５パラグラフ（４７１１ページ）に詳細に記載されており、これは参照により本開示に組み込まれる。電子ビームリソグラフィの好適な方法は、Chia-Wen Wu et al.により"Electron-beam lithography assisted patterning of surfactant-templated mesoporous thin films", Nanotechnology 15, 1886 - 1889 2004において開示される。この方法は、この論文の「実験」セクション（１８８７ページ）に詳細に記載されており、これは参照により本開示に組み込まれる。
【００３８】
実験セットアップの概観
図１ａ〜図２ｃは、ダイヤモンド基材層９および圧磁１０または圧電一次素子層１１を含むセンサ１、２、３、４、５、６、７、８の実施形態を概念的に詳しく示し、これらはいくつかの実施形態において、圧電１２または熱感受性二次素子アイランド１３とともに提供される。一次素子層は、図５に示す永久磁石１４の磁場に曝露される。ダイヤモンド層９は、ＮＶ中心である色中心１５を含有する。レーザは、色中心１５のスピンを偏極し、読むのに寄与する。ダイヤモンドをレーザの焦点へと移動させるために、ダイヤモンドまたは顕微鏡対物レンズが、ピエゾステージ上に取り付けられる（図示せず）。磁石１４は、色中心の結晶軸との磁場の整列のために使用されるベクトル電磁石の回転／並進ステージ（図示せず）上に取り付けられる。図３は、ＯＤＭＲ測定および色中心スピンのコヒーレント操作のために使用されるマイクロ波源を示す。ＯＤＭＲ測定の原理は、図４ａに描かれている。色中心１５は、（典型的には緑色）レーザ光１６に曝露され、色中心１５の蛍光１７は、光検出器１８により検出される。４ストリップ微細構造上のダイヤモンド基材の蛍光画像を、図４ｂに示す。画像の上部と下部とに、１本のストリップがそれぞれ示されている。ストリップの間に、ダイヤモンド領域を見ることができる。明るい点は、ＮＶ中心の蛍光発光に相当する。
【００３９】
圧磁性基材を使用した力センサ
力または圧力を測定するために使用できる本発明によるセンサ１を、図１ａに示す。デバイスは、埋め込まれたＮＶ中心１５を有するダイヤモンド基材層９およびダイヤモンド基材層９に直接隣接し接触する圧磁素子層１０からなる。機械力または圧力に対する大きな磁気歪みを有する圧磁性層１０の反応は、圧電性材料の磁区の磁化方向の変化をもたらし、ひいては、ＮＶ中心１５の基底スピン準位のエネルギーに影響を及ぼす浮遊磁場の変化をもたらす。バイアス磁場が、圧力に対する感度をより高くするために圧磁素子層１０に印加される。
【００４０】
ＮＶ中心スピンのスピン依存性蛍光は、基底状態における光検波磁気共鳴（ＯＤＭＲ）測定を実施する効率的な機序を提供する。一次素子層に対する圧力または力の効果、およびそのことによる力または圧力の値は、ＯＤＭＲスペクトルにおける共鳴振動数により決定される。ＮＶ中心スピンのＯＤＭＲ測定の好適な方法は、A. Gruber et al. "Scanning Confocal Optical Microscopy and Magnetic Resonance on Single Defect Centers", Science 1997, vol. 276, pp. 2012 to 2014に記載されている。この方法は、この論文の第３パラグラフ（２０１３ページ）に詳細に記載されており、これは参照により本開示に組み込まれる。
【００４１】
磁場を測定するためにＮＶスピンを磁気計として使用することの代替的方法は、J. R. Maze et al. "Nanoscale magnetic sensing with an individual electronic spin in diamond", Nature 2008, vol. 455, pp. 644 to 647に記載のパルス感知スキームである。この方法は、この論文の、６４５ページの図の説明を含めた図１、６４７ページの方法の要約および刊行物の「方法」補遺（ページ番号なし）に詳細に記載されており、これは参照により本開示に組み込まれる。ＮＶスピンは、マイクロ波場を印加することにより、２つの基底スピン副準位のコヒーレントな重畳状態へとまず準備される。圧磁性層上の負荷応力への依存性を示す基底スピン副準位のエネルギーは、動的位相をもたらし、ＮＶスピンの光学的蛍光を介して測定される。
【００４２】
圧電性基材を使用した力センサ
圧力または力を測定するために使用できる本発明による別のセンサ２を、図１ｂに示す。このデバイスは、埋め込まれたＮＶ中心１５を有するダイヤモンド基材層９に直接隣接し接触する圧電素子層１１を含む。機械力または圧力に対する大きな圧電定数を有する圧電性層１１の反応は、圧電性材料内の電荷分布の変化をもたらし、ひいては、ＯＤＭＲスキームまたはパルス磁気感知スキームにより決定される、ＮＶ中心１５の基底スピン準位のエネルギーに影響を及ぼす浮遊電場の変化をもたらす。力または圧力の値は、そのことにより、浮遊電場から得られる。この方法は、F. Dolde et al. "Electric-field sensing using single diamond spins", Nature Physics 2011, vol. 7, pp. 459 to 463に記載のとおり、単一のＮＶスピンセンサでの浮遊電場の測定に依存する。この方法は、この論文の、図の説明を含めた図１および図３ならびに方法セクション（４６２ページ）に詳細に記載されており、これは参照により本開示に組み込まれ、その関係する部分は、参照により本開示に組み込まれる。
【００４３】
電場センサ
図１ｃは、図１ａのものと類似するが、電場の測定のためのものであるセンサ３を示す。このためにセンサ３は、圧磁一次素子層１０およびＮＶ中心１５を含有するダイヤモンド基材層９に加えて、一次素子層１０の空隙内に提供される圧電二次素子アイランド１２を含む。圧電素子アイランド１２における内部機械歪みが、印加された電場から生成される。電場に誘導された歪みは、圧磁素子層１０に変換され、磁場を生成し、ダイヤモンド基材９のＮＶ中心１５において検出される力を生成する。センサ３は、遠隔電気素量（たとえば単一の電子）を感知するために使用できる。
【００４４】
熱感受性アイランドを使用した温度センサ
図１ｄは、温度を測定するためのセンサ４を示す。それは、熱感受性二次素子アイランド１３、圧磁一次素子層１０およびＮＶ中心１５を含有するダイヤモンド基材層９を含む。温度変化は、熱感受性素子アイランド１３の熱膨張をもたらす。熱に誘導された歪みは、圧磁素子層１０に変換され、磁場を生成し、ダイヤモンド基材９のＮＶ中心１５において検出される力を生成する。これは、本発明に従って、様々な物理的パラメータ、たとえば磁場、電場、圧力（力）および温度について、感度の高い変換器を提供する問題を解決できる。温度感知の可能な用途には、ナノスケールでの化学反応の観察、またはナノスケールでの生物学的過程をモニタリングするための細胞内部の温度の観察が含まれる。
空間分解力センサ
図２ａは、ＮＶ中心１５の２次元アレイ、圧磁一次素子層１０および色中心１５のアレイを含有するダイヤモンド層を有するダイヤモンド基材９を含む、本発明による空間分解力センサ６を示す。このセンサ６で、センサの表面上の力または圧力分布を測定できる。
【００４５】
空間分解電場センサ
図２ｂは、ＮＶ中心１５の２次元アレイ、圧磁一次素子層１０、圧電二次素子アイランド１２を有するダイヤモンド基材層９を含み、ダイヤモンド層９が色中心のアレイを含有する、本発明による空間分解電場センサ７を示す。
空間分解温度センサ
図２ｃは、ＮＶ中心１５の２次元アレイ、ダイヤモンド層９と隣接する一次素子層１０、および熱感受性二次素子アイランド１３を有するダイヤモンド基材層９を含み、ダイヤモンド層９が色中心のアレイを含有する、本発明による空間分解温度センサ８を断面で示す。
合成ダイヤモンドにおけるＮＶ中心の層は、David D. Awschalom et al. "Engineering shallow spins in diamond with nitrogen delta-doping ", Appl. Phys. Lett. 2012, vol. 101, pp. 082413に記載のとおり、窒素デルタドーピングで創出される。ダイヤモンド全体にＮＶスピン（およそ１０9の数を有する）がある１ｍｍ2を超える側表面積を有するダイヤモンドは、総圧力測定について少なくとも１０4倍で感度を高める。
【００４６】
センサアレイ
図１ａ〜図１ｄのセンサ１、２、３、４を、アレイへと組み合わせることができ、そのことにより空間分解センサ１９が得られる。たとえば、図１ａまたは図１ｂのセンサ１、２を組み合わせることにより、表面圧コレクタを創出できる。センサ１、２、３、４をセンサアレイへと組み合わせるとき、各個別のセンサは、それ自体の基材９、一次素子層１０、１１および場合によって二次素子アイランド１２、１３を有しうる（図１ｅ）。それらをアレイへと物理的に組み合わせるため、それらは、共通基材２０上に取り付けられ、好適な基材は当業者に知られている。
【００４７】
拡張可能であること、すなわち、原理的に無限数の感知ユニット（図２ａ〜図２ｃの場合）またはセンサ１、２、３、４（図１の場合）を互いに組み合わせることができることは、空間分解センサ６、７、８および上で論じたセンサアレイ１９の達成可能な利点である。これは、触覚イメージング、電子皮膚、および双方向入力／制御デバイス等の用途に向けた圧力センサの一体化の問題を解決できる。かかる表面圧コレクタは、音響および振動運動を検出するため、きわめて短距離（１００ｎｍ未満）で微小な力が測定されなければならない場合にカシミール効果を検出するため、および、基本的な量子物理学現象を研究するために使用できる。
【００４８】
光検波磁気共鳴（ＯＤＭＲ）に基づく検出スキーム
本実施形態において、共焦点顕微鏡技術を使用して単一のＮＶ中心が検出される。５３２ｎｍで動作するレーザビームダイオード励起固体レーザの焦点を、高開口数顕微鏡対物レンズ（Ｏｌｙｍｐｕｓ  ＵＰＬＡＰＯ  ６０×）を使用して回折限界点上に合わせる。試料を、圧電駆動ステージ（ｎＰｏｉｎｔ，Ｉｎｃ．）を使用して走査する。同じ顕微鏡対物レンズにより蛍光を収集し、単光子感度を有するアバランシェフォトダイオード（ＳＰＣＭ−ＡＱＲＨ、Ｅｘｃｅｌｉｔａｓ）上に焦点を合わせる。光子アンチバンチングの観察により、個別のＮＶ中心が焦点にあることを検出できる。
単一の電子スピン上での磁気共鳴の蛍光検出は、ＮＶ中心と関連づけられるスピン状態の光学コントラストに基づく。D. Le Sage el al. "Efficient photon detection from colour centres in a diamond optical waveguide", Phys. Rev. B 85, 121202(R) (2012)において開発された側面収集スピン依存性フォトルミネセンス法を、光検出効率を改善するために使用する。この方法は、この刊行物の１ページおよび２ページに詳細に記載されており、これは参照により本開示に組み込まれる。
【００４９】
ＮＶ中心電子スピンの開始
ＮＶ中心と関連づけられる電子スピンを、短い（３００ｎｓ）レーザの４パルスの適用により偏極する。光ポンピングが、励起電子状態へのＮＶ中心の励起により達成される。この状態の、主に基底状態のスピン副準位のうちの１つへの減衰が生じる。
ＮＶ中心電子スピンのコヒーレント操作のためのマイクロ波励起
ダイヤモンドにおける単一の色中心のマイクロ波遷移を励起するため、試料を、効率的なダイヤモンドの励起を提供する自家製のマイクロ波ストリップライン上に置いた。図３の上に、この構造の光学顕微鏡写真を示し、これは、従来のフォトリソグラフィによりガラスカバースリップ上に製作され、磁気共鳴実験において使用される。各マイクロストリップの幅および間隔は、２０μｍである。図３の下に、ストリップラインを有するホルダの写真を見ることができる。ＳＭＡコネクタに接続され、２つのコプレナーマイクロストリップに適合された同軸ケーブルを介してシグナルが適用される。
【００５０】
市販のマイクロ波源（Ａｎｒｉｔｓｕ  ＭＧ  ３７０２０Ａ）を実験において使用する。数ＭＨｚのラビ振動数を達成するため、市販の高出力マイクロ波増幅器（１０Ｗ、Ｇｉｇａｔｒｏｎｉｃｓ  ＧＴ  １０００Ａ）を使用してマイクロ波源を増幅する。マイクロ波場の位相制御を、市販の位相調整器（Ｎａｒｄａ，Ｉｎｃ．）を使用して達成する。市販のマイクロ波スイッチ（Ｇｅｎｅｒａｌ  Ｍｉｃｒｏｗａｖｅ、Ｆ９９１４）を使用してマイクロ波パルスを形成する。マイクロ波駆動の強度を、マイクロ波源の出力レベルにより制御する。
【００５１】
時間分解測定
光学的スピン偏極および磁気共鳴の時間分解検出のための光パルスを、音響光学変調器（Ｃｒｙｓｔａｌ  Ｔｅｃｈｎｏｌｏｇｙ）を使用して生成した。マイクロ波、光パルス、試料走査、およびデータ収集を、音響光学変調器、マイクロ波スイッチおよび高速光子計数器（ＦａｓｔＣｏｍｔｅｃ、Ｐ７９９８）の駆動部に接続されるコンピュータ制御パルス発生器（Ｔｅｋｔｒｏｎｉｘ、ＤＴＧ）により同期する。
磁気共鳴の光検出は、科学刊行物Jelezko, F. et al., "Single defect centres in diamond: A review." Physica Status Solidi (a) Applications and Materials Science, 2006. 203(13): pages 3207 to 3225、Jelezko, F. et al., "Read-out of single spins by optical spectroscopy.", Journal of Physics-Condensed Matter, 2004. 16(30): pages R1089 to R1104およびJelezko, F., et al., “Observation of coherent oscillations in a single electron spin", Physical Review Letters, 2004. 92(7)に従い実施され、これら刊行物の関係する部分は、参照により本開示に組み込まれる。
【００５２】
磁場制御
およそ１Ｔまでの磁場が、ダイヤモンド面から約１００μｍに位置する永久磁石１４（ｍａｇｎｅｔｓ４ｙｏｕ  ＧｍｂＨ）により生成される。磁場をＮＶ欠陥の結晶軸（ｚ軸）と整列させるため、図５に示すとおり回転および並進ステージ２１（Ｍｉｃｏｓ  ＧｍｂＨ）を使用して磁石を移動させる。
ピエゾ素子層の圧力反応の感知
ＮＶスピンの基底3Ａ2準位は、ｍs＝０とｍs＝±１のスピン副準位の間のＤ＝２．８７ＧＨｚのゼロ磁場分裂を示す。基底スピン準位構造を、図６ａに示す。外部磁場とのゼーマン相互作用、および外部電場との結合を含むスピンハミルトニアンは、
【００５３】
【数１】
2017514130.tif 000003
により与えられ、式中、γは、電子磁気回転比であり、Ｂx,y,zおよびＥx,y,zは、磁場および電場の３つの成分を表し、これは、印加外部磁場／電場および圧磁性膜により生成される浮遊磁場／電場の両方から生じる。Ｅにより定量されるＮＶ中心上の歪みの効果は、基底状態スピン副準位の混合を誘導し、ＮＶ軸に沿ったエネルギー分裂よりも通常は（ＭＨｚの単位で）はるかに小さい。
光検波磁気共鳴（ＯＤＭＲ）測定スペクトルにおける共鳴振動数ω±1は、それぞれスピン副準位ｍs＝０およびｍs＝±１からの電子遷移に相当し、これはＮＶ中心上に作用する磁場に依存する。図６ｃは、弱い圧力下（ＭＰａ以下）でのＮＶスピンのＯＤＭＲ共鳴スペクトルの反応の一例を示す。応力σの関数としてのＯＤＭＲスペクトルにおける２つの共鳴振動数間の分離Δを示す。Δの値は、σ＝０について１５．５５ＧＨｚである。テルフェノールＤ膜の寸法は（１５ｎｍ）3と選択され、ＮＶ中心から界面までの距離はｄ＝１５ｎｍである。印加外部磁場は、＜００１＞方向に沿ってＢ0＝２３５０Ｇであり、応力は、＜１１１＞方向に沿っている。温度は３００Ｋである。
【００５４】
パルス感知スキームにおいて、その一例を図６ｂに示し、窒素中心電子スピンを、コヒーレント重畳状態
【数２】
2017514130.tif 000004
へと、マイクロ波場Ｈd＝Ω［ｃｏｓ（ω+1ｔ）｜＋１＞＜０｜＋ｃｏｓ（ω-1ｔ）｜−１＞＜０｜］＋ｈ．ｃ．を持続時間ｔπ/2＝π／Ωで印加することにより、まず準備する。ＮＶ中心スピンの理想的発展は、
【００５５】
【数３】
2017514130.tif 000005
であり、式中、Δは、ＯＤＭＲスペクトルにおける共鳴の振動数差である。同位体操作ダイヤモンドにおけるＮＶ中心スピンについて、13Ｃ核スピンバスからの磁気ノイズは無視でき、本モデルにおける主な磁気ノイズは、ピエゾ素子層におけるゆらぎから生じる。
環境ノイズ下でのＮＶ中心スピンの実質的なダイナミクスは、以下のマスター方程式に
【００５６】
【数４】
2017514130.tif 000006
より記述され、式中、Γ⊥（ωk）およびΓz（０）は、ＮＶ軸と平行および垂直な磁気ノイズのパワースペクトルを表し、Λ（ρ，ｓz）＝ｓzρｓz−ρでｓz＝｜＋１＞＜＋１｜−｜−１＞＜−１｜、およびΛ（ρ，ｓ0k）＝Ｌ（ρ，｜ｋ＞＜０｜）＋Ｌ（ρ，｜０＞＜ｋ｜）で
【数５】
2017514130.tif 000007
である。
【００５７】
自由発展時間ｔ後のＮＶ中心のスピン状態は、式（２）におけるマスター方程式の解により与えられ、
【数６】
2017514130.tif 000008
式中、
【数７】
2017514130.tif 000009
捕捉時間ｔ後の蛍光測定は、状態ｍs＝０集団を測定し、以下のとおりである。
【数８】
2017514130.tif 000010
より大きな捕捉時間ｔを選択することにより、感度を改善することが可能である一方で、スピンはさらなる磁気ノイズに妨げられる。圧力測定の感度は、層面積約２００ｎｍ2でησ約０．３５ｋＰａ  Ｈｚ-1/2を達成でき、これは、約７５フェムトニュートン（ｆＮ）Ｈｚ-1/2の力測定感度ηFに相当する。ｔの最適な選択は、ＮＶ中心スピンのコヒーレンス時間と近似する。ハイブリッドシステムの寸法を最適化し、ＮＶ中心のアレイを使用することにより、感度をさらに改善できる。
【００５８】
ダイヤモンドにおける色中心およびピエゾ素子での電場の感知
本発明の方法において、成長中にＮＶ中心でドーピングされる化学蒸着（ＣＶＤ）により形成される合成ダイヤモンド層、圧磁素子層、および基材上の圧電素子アイランドからなるハイブリッドデバイスが、電場を測定する。電場は、圧電素子アイランドの着色εを誘導し、これは、取り付けられた圧磁性層に作用する応力σ＝ε・Ｙを生成し、Ｙは、圧電性材料のヤング率を意味する。大きな圧電定数を有する圧電性アイランド、たとえばＰｂ［ＺｒxＴｉ1-x］Ｏ3（ＰＺＴ）について、電場誘導歪みは、εe＝０．０００２（ＭＶ／ｍ）-1ほどの大きさでありえ、対応するヤング率は、Ｙ約１０5ＭＰａである。したがって、電場測定の感度は、
ηΕ＝ησ／（εe・Ｙ）      （５）
に到達する。
【００５９】
圧力測定の感度ησ約０．３５ｋＰａ  Ｈｚ-1/2は、電場測定の感度ηΕ約０．２（Ｖ  ｃｍ-1）Ｈｚ-1/2を示し、これは、F. Dolde et al.により"Electric-field sensing using single diamond spins", Nature Physics 2011, vol. 7, pp. 459-463において報告された結果に対する３桁の強度改善を表す。この感度は、ＮＶスピンセンサから約８μｍの距離にある単一の電気素量により生成される電場の約１秒後の検出を可能にすると考えられ、したがって、単一電荷の遠隔感知の可能性を開く。
図６ｅは、総実験時間１秒以内の応力（および力）の測定についてのショット雑音限界感度を、問合わせ時間ｔaの関数として示す。
【００６０】
【数９】
2017514130.tif 000011
Ｃの値は０．３であり、ＮＶスピン準備および読み出し時間はｔp＝６００ｎｓである。他のパラメータは、図６ｃと同じである。
ダイヤモンドにおける色中心およびピエゾ素子での温度の測定
本発明の方法において、成長中にＮＶ中心でドーピングされる化学蒸着（ＣＶＤ）により形成される合成ダイヤモンド層、圧磁素子層、および基材上の熱感受性素子アイランドからなるハイブリッドデバイスが、温度を測定する。温度変化は、熱感受性素子アイランドの膨張を熱膨張定数εTで誘導し、これは、２．３ｘ１０-5Ｋ-1（アルミニウム）、および１．２ｘ１０-5Ｋ-1（鋼）ほどの高さでありうる。熱膨張は、取り付けられた圧磁性層上に作用する応力σT＝εT・Ｙを生成し、式中、Ｙは、熱感受性材料のヤング率を意味し、Ｙ＝７ｘ１０4ＭＰａ（アルミニウム）、および２ｘ１０5ＭＰａ（鋼）である。したがって、温度測定の感度は、
【００６１】
ηT＝ησ／（εT・Ｙ）      （７）
に到達する。
圧力測定の感度ησ約０．２５ｋＰａ  Ｈｚ-1/2は、電場測定の感度ηΕ約０．２５ｍｋ  Ｈｚ-1/2を示す。
【００６２】
上の明細書、特許請求の範囲および図面に記載された特徴は、任意の組合せで本発明と関係する。
【符号の説明】
【００６３】
１、２、３、４、５、６、７、８  センサ
９  ダイヤモンド基材層
１０  圧磁一次素子層
１１  圧電一次素子層
１２  圧電二次素子アイランド
１３  熱感受性二次素子アイランド
１４  永久磁石
１５  色中心
１６  （典型的には緑色）レーザ光
１７  蛍光
１８  光検出器
１９  センサアレイ
２０  共通基材
２１  回転および並進ステージ
【図１ａ】
2017514130.tif 000012
【図１ｂ】
2017514130.tif 000013
【図１ｃ】
2017514130.tif 000014
【図１ｄ】
2017514130.tif 000015
【図１ｅ】
2017514130.tif 000016
【図２ａ】
2017514130.tif 000017
【図２ｂ】
2017514130.tif 000018
【図２ｃ】
2017514130.tif 000019
【図３】
2017514130.tif 000020
【図４ａ】
2017514130.tif 000021
【図４ｂ】
2017514130.tif 000022
【図５】
2017514130.tif 000023
【図６ａ】
2017514130.tif 000024
【図６ｂ】
2017514130.tif 000025
【図６ｃ】
2017514130.tif 000026
【図６ｄ】
2017514130.tif 000027
【図６ｅ】
2017514130.tif 000028
【手続補正書】
【提出日】平成28年12月15日(2016.12.15)
【手続補正１】
【補正対象書類名】明細書
【補正対象項目名】００６２
【補正方法】変更
【補正の内容】
【００６２】
上の明細書、特許請求の範囲および図面に記載された特徴は、任意の組合せで本発明と関係する。
次に、本発明の好ましい態様を示す。
１．  少なくとも１つの色中心（１５）を有する第１のダイヤモンド基材（９）を含むセンサ（１、２、３、４、５、６、７、８）であって、
センサ（１、２、３、４、５、６、７、８）が、第１の圧磁（１０）または圧電一次素子（１１）をさらに含み、一次素子（１０、１１）が、第１のダイヤモンド基材（９）の色中心（１５）と相互作用するように配置されることを特徴とする、
センサ（１、２、３、４、５、６、７、８）。
２．  第１のダイヤモンド基材（９）がいくつかの色中心（１５）を含むことを特徴とする、上記１に記載のセンサ（１、２、３、４、５、６、７、８）。
３．  センサ（１、２、３、４、５、６、７、８）が、いくつかのダイヤモンド基材（９）を含み、各基材（９）が、少なくとも１つの色中心（１５）を含むことを特徴とする、
上記１または２に記載のセンサ（１、２、３、４、５、６、７、８）。
４．  ダイヤモンド基材（９）の色中心（１５）と相互作用するように配置されるいくつかの一次圧磁（１０）または圧電素子（１１）を含むことを特徴とする、
上記１から３までのいずれか１項に記載のセンサ（１、２、３、４、５、６、７、８）。
５．  色中心（１５）が窒素空孔中心であることを特徴とする、
上記１から４までのいずれか１項に記載のセンサ（１、２、３、４、５、６、７、８）。
６．  一次圧磁（１０）または圧電素子（１１）が、基材（９）の色中心（１５）と磁気的または電気的に相互作用するように配置されることを特徴とする、
上記１から５までのいずれか１項に記載のセンサ（１、２、３、４、５、６、７、８）。
７．  一次素子が、固体フェライト材料を含む圧磁素子（１０）であることを特徴とする、
上記１から６までのいずれか１項に記載のセンサ（１、３、４、５、６、７、８）。
８．  バイアス磁場が、圧磁一次素子（１０）に印加されることを特徴とする、上記７に記載のセンサ（１、３、４、５、６、７、８）。
９．  一次素子が、合成セラミック材料を含む圧電素子（１１）であることを特徴とする、上記１から８までのいずれか１項に記載のセンサ（２、５）。
１０．  第１の一次素子（１０、１１）の少なくとも一部が、第１のダイヤモンド基材（９）の表面の少なくとも一部にわたって層として延在することを特徴とする、
上記１から９までのいずれか１項に記載のセンサ（１、２、３、４、５、６、７、８）。
１１．  第１の圧磁（１０）または圧電一次素子（１１）と相互作用するように配置される第１の二次素子（１２、１３）を含むことを特徴とする、上記１から１０までのいずれか１項に記載のセンサ（３、４、５、７、８）。
１２．  センサ（１、２、３、４、５、６、７、８）が、いくつかの二次素子（１２、１３）を含み、それぞれが一次素子（１０、１１）と相互作用するように配置されることを特徴とする、上記１１に記載のセンサ（３、４、５、７、８）。
１３．  第１の二次素子（１２、１３）が、第１の一次素子（１０、１１）においてまたはその上にアイランドを形成することを特徴とする、上記１１または１２に記載のセンサ（３、４、５、７、８）。
１４．  二次素子が圧電性（１２）であることを特徴とする、上記１１から１３までのいずれか１項に記載のセンサ（１、２、３、５、６、７）。
１５．  二次素子（１３）が熱感受性であることを特徴とする、上記１１から１３までのいずれか１項に記載のセンサ（４、５、８）。
１６．  センサ（１、２、３、４、５、６、７、８）の直径が１０μｍ未満であることを特徴とする、上記１から１５までのいずれか１項に記載のセンサ（１、２、３、４、５、６、７、８）。
１７．  センサ（６、７、８）が、空間分解感知のためのいくつかの色中心（１５）を含み、センサ面積（６、７、８）が０．１ｍｍ2より大きいことを特徴とする、上記１から１６までのいずれか１項に記載のセンサ（６、７、８）。
１８．  非毒性材料でコーティングされていることを特徴とする、上記１から１７までのいずれか１項に記載のセンサ（１、２、３、４、５、６、７、８）。
１９．  第１の圧磁（１０）または圧電一次素子（１１）の変化が、第１のダイヤモンド基材（９）の少なくとも１つの色中心（１５）の対応する変化を検出することにより検出され、色中心（１５）が第１の一次素子（１０、１１）と相互作用する、方法。
２０．  少なくとも１つの色中心（１５）の変化が、色中心（１５）の電子スピンの変化であることを特徴とする、上記１９に記載の方法。
２１．  色中心（１５）の磁気共鳴の光検出を伴うことを特徴とする、上記１９または２０に記載の方法。
２２．  電子スピンが光ポンピングにより偏極されることを特徴とする、上記１９から２１までのいずれか１項に記載の方法。
２３．  検出される色中心（１５）の変化が、色中心（１５）の蛍光の変化であることを特徴とする、上記１９から２２までのいずれか１項に記載の方法。
２４．  スピンが、マイクロ波場により達成されるパルス感知スキームで測定されることを特徴とする、上記１９から２３までのいずれか１項に記載の方法
２５．  色中心（１５）がマイクロ波場に曝露されることを特徴とする、上記１９から２４までのいずれか１項に記載の方法。
２６．  １２Ｋを超える温度で実施されることを特徴とする、上記１９から２５までのいずれか１項に記載の方法。
２７．  第１の圧磁（１０）または圧電一次素子（１１）の変化が、第１の圧磁（１０）または圧電一次素子（１１）に適用される力または力の変化により誘導されることを特徴とする、上記１９から２６までのいずれか１項に記載の方法。
【手続補正２】
【補正対象書類名】特許請求の範囲
【補正対象項目名】全文
【補正方法】変更
【補正の内容】
【特許請求の範囲】
【請求項１】
少なくとも１つの色中心（１５）を有する第１のダイヤモンド基材（９）を含むセンサ（１、２、３、４、５、６、７、８）であって、
センサ（１、２、３、４、５、６、７、８）が、第１の圧磁（１０）または圧電一次素子（１１）をさらに含み、一次素子（１０、１１）が、第１のダイヤモンド基材（９）の色中心（１５）と相互作用するように配置されることを特徴とする、
センサ（１、２、３、４、５、６、７、８）。
【請求項２】
色中心（１５）が窒素空孔中心であることを特徴とする、
請求項１に記載のセンサ（１、２、３、４、５、６、７、８）。
【請求項３】
一次圧磁（１０）または圧電素子（１１）が、基材（９）の色中心（１５）と磁気的または電気的に相互作用するように配置されることを特徴とする、
請求項１または２に記載のセンサ（１、２、３、４、５、６、７、８）。
【請求項４】
第１の一次素子（１０、１１）の少なくとも一部が、第１のダイヤモンド基材（９）の表面の少なくとも一部にわたって層として延在することを特徴とする、
請求項１から３までのいずれか１項に記載のセンサ（１、２、３、４、５、６、７、８）。
【請求項５】
第１の圧磁（１０）または圧電一次素子（１１）と相互作用するように配置される第１の二次素子（１２、１３）を含むことを特徴とする、請求項１から４までのいずれか１項に記載のセンサ（３、４、５、７、８）。
【請求項６】
センサ（１、２、３、４、５、６、７、８）が、いくつかの二次素子（１２、１３）を含み、それぞれが一次素子（１０、１１）と相互作用するように配置されることを特徴とする、請求項５に記載のセンサ（３、４、５、７、８）。
【請求項７】
第１の二次素子（１２、１３）が、第１の一次素子（１０、１１）においてまたはその上にアイランドを形成することを特徴とする、請求項５または６に記載のセンサ（３、４、５、７、８）。
【請求項８】
第１の圧磁（１０）または圧電一次素子（１１）の変化が、第１のダイヤモンド基材（９）の少なくとも１つの色中心（１５）の対応する変化を検出することにより検出され、色中心（１５）が第１の一次素子（１０、１１）と相互作用する、方法。
【請求項９】
少なくとも１つの色中心（１５）の変化が、色中心（１５）の電子スピンの変化であることを特徴とする、請求項８に記載の方法。
【請求項１０】
色中心（１５）の磁気共鳴の光検出を伴うことを特徴とする、請求項８または９に記載の方法。
【請求項１１】
電子スピンが光ポンピングにより偏極されることを特徴とする、請求項８から１０までのいずれか１項に記載の方法。
【請求項１２】
検出される色中心（１５）の変化が、色中心（１５）の蛍光の変化であることを特徴とする、請求項８から１１までのいずれか１項に記載の方法。
【請求項１３】
スピンが、マイクロ波場により達成されるパルス感知スキームで測定されることを特徴とする、請求項８から１２までのいずれか１項に記載の方法
【請求項１４】
色中心（１５）がマイクロ波場に曝露されることを特徴とする、請求項８から１３までのいずれか１項に記載の方法。
【請求項１５】
第１の圧磁（１０）または圧電一次素子（１１）の変化が、第１の圧磁（１０）または圧電一次素子（１１）に適用される力または力の変化により誘導されることを特徴とする、請求項８から１４までのいずれか１項に記載の方法。
【国際調査報告】
2017514130.tif 000029
2017514130.tif 000030
2017514130.tif 000031